(57)【特許請求の範囲】
【請求項１】
ポリプロピレン系樹脂からなる基材層の表面に粘着層と離形層を有する積層体からなる無延伸ポリプロピレン系樹脂フィルムを、長さ２００ｍ以上、幅５００ｍｍ以上の寸法で巻き取ったことを特徴とする粘着フィルムロールであって、前記フィルムロールの巻き芯における離形層の平均表面粗さＳＲａとロール表面における離形層表面の平均表面粗さＳＲａが０．２００μｍ以下であり、前記フィルムロールの巻き芯における粘着層の平均表面粗さＳＲａとロール表面における粘着層の平均表面粗さＳＲａが０．０３０μｍ以下であり、かつ前記フィルムロールの巻き芯における粘着層の平均表面粗さＳＲａとロール表面における粘着層の平均表面粗さＳＲａの差の絶対値が０．０１０μｍ以下であり、
粘着層は、プロピレン−エチレンランダム共重合体のマトリックスにオレフィン系ゴムを微分散させたポリオレフィン系エラストマー又はプロピレン単独重合体樹脂と非晶性ポリプロピレンとからなるポリオレフィン系エラストマーを含む樹脂を含有し、
離形層は、プロピレン−エチレンブロック共重合体とプロピレン−エチレンランダム共重合体又はホモプロピレンポリマーとからなる樹脂を含有し、離形層の表面凹凸が平均粗さＳＲａで０．０６０μｍ以上０．１５０μｍ以下であり、
前記フィルムロールの表面硬度が４００以上７００以下である
ことを特徴とする粘着フィルムロール。
【請求項２】
請求項１に記載のフィルムロールであって、前記フィルムロールの巻き芯における粘着力とロール表面における粘着力の差が７ｃＮ／２５ｍｍ以下であることを特徴とする粘着フィルムロール。
【請求項３】
前記フィルムの離型層がプロピレンを主体とする樹脂からなり、その平均表面粗さＳＲａが０．０８〜０．２０μｍであることを特徴とする請求項１又は請求項２に記載の粘着フィルムロール。
【請求項４】
前記フィルムの粘着層がポリオレフィン系エラストマーを含有し、その平均表面粗さＳＲａが０．００５〜０．０２０μｍであることを特徴とする請求項１から３に記載の粘着フィルムロール。
【請求項５】
前記フィルムロールの巻き芯における粘着層の表面粗さＳＲａとロール表層における粘着層の表面粗さＳＲａの差の絶対値が０．００７μｍ以下であることを特徴とする請求項１から４に記載のフィルムロール。
【発明の詳細な説明】
【技術分野】
【０００１】
本発明は粘着フィルムロールに関する。本発明の粘着フィルムロールは、合成樹脂版、化粧合板、金属板および塗装鋼板のような物品の表面にこれを貼ることによって、物品の表面を埃の付着や傷つきのような好ましくない影響から保護するための表面保護フィルムとして、またプリント基板のハンダ浸漬時の表面保護フィルムとして、特に好ましく用いることが出来る。本発明における「粘着フィルム」という用語は、粘着シートや粘着テープをも意味する。
【背景技術】
【０００２】
従来から、被被覆体の表面保護を目的とした粘着フィルムは、建築資材や電気、電子製品、自動車等の加工、保管、輸送等に用いられており、このような粘着フィルムは良好な粘着性を有するとともに、使用後は非被覆体の表面を粘着剤で汚染することなく容易に引き剥がすことができなくてはならない。近年、可塑化塩化ビニル樹脂を基材とした粘着フィルムに替わってポリオレフィン系樹脂を基材とした粘着フィルムが使用されるようになってきた。粘着層の樹脂としてはＥＶＡや低密度ポリエチレンやＳＩＳ，ＳＥＢＳ等のエラストマーを使用するのもが多かったが、耐熱性に劣るため、加熱処理を行った後に粘着力が増大して剥離が困難となったり、粘着剤が残存するなどの問題があった。
【０００３】
この問題に対して、高温環境下でも極端な粘着力の経時変化することなく、好適な粘着力を維持する粘着剤として、非晶性オレフィン重合体を配合した組成物が記載されている。（例えば、特許文献１，２等参照）
【０００４】
しかしながら、これらの粘着フィルムにおいては離形層については言及されていない。
【０００５】
また、粘着層の反対面に特定の表面粗さを有する表面層を設け、対ブロッキング性を向上させたフィルムが開示されている（例えば特許文献３参照）。
しかしながら、このフィルムも性能面では十分ではなかった。
【０００６】
また、フィッシュアイによる外観の問題や、粘着層と基材層の耐ブロッキング性が不十分であり、ロール状態での保管状態によっては、ブロッキングが生じることが予想される。
【０００７】
また、粘着層に粘着付与剤を添加した粘着フィルムについて開示されている（例えば、特許文献４参照）が、高温環境下での被着体汚れ、粘着力昂進などの問題が認められる。
【先行技術文献】
【特許文献】
【０００８】
【特許文献１】特開２００６−６３１２３号公報
【特許文献２】特開２００６−２５７２４７号公報
【特許文献３】特開２００８−６８５６４号公報
【特許文献４】特開２００６−３３５９８９公報
【発明の概要】
【発明が解決しようとする課題】
【０００９】
本発明が解決しようとする課題は、ロール状態で保管される場合にブロッキングが生じにくく、被着体に貼り合せた直後と経時後で粘着力の変化が少なく、しかも粘着フィルムをロール状態で保管する際に保管状態の影響を受けることがなく、ロールの長尺方向で粘着力が安定している粘着フィルムロールを提供することにある。
【課題を解決するための手段】
【００１０】
本発明者らは、上記課題に鑑み、鋭意検討の結果、粘着フィルムをロール状態で保管する場合に、粘着層表面はその反対面の影響を受けやすく、粘着力の低下や、被着体に貼り合せた後に粘着力が変化したり、ロールの長尺方向で粘着力が不安定になることがあることも見出し、本発明に到着したものである。
即ち、本発明はポリプロピレン系樹脂からなる基材層の表面に粘着層と離形層を有する積層体からなる無延伸ポリプロピレン系樹脂フィルムを、長さ２００ｍ以上、幅５００ｍｍ以上の寸法で巻き取ったことを特徴とする粘着フィルムロールであって、
前記フィルムロールの巻き芯における離形層の平均表面粗さＳＲａとロール表面における離型層表面の平均表面粗さＳＲａが０．２００μｍ以下であり、前記フィルムロールの巻き芯における粘着層の平均表面粗さＳＲａとロール表面における粘着層の平均表面粗さＳＲａが０．０３０μｍ以下であり、かつ前記フィルムロールの巻き芯における粘着層の平均表面粗さＳＲａとロール表面における粘着層の平均表面粗さＳＲａの差の絶対値が０．０１０μｍ以下であることを特徴とする粘着フィルムロールである。
【００１１】
本発明によれば、ロール状態で保管される場合にブロッキングが生じにくく、被着体に貼り合せた直後と経時後で粘着力の変化が少なく、しかも粘着フィルムをロール状態で保管する際に保管状態の影響を受けることがなく、ロールの長尺状態で粘着力が安定している粘着フィルムロールを得ることができる。しかも、加工適性に優れている。
【００１２】
この場合において、前記フィルムロールの巻き芯における粘着力とロール表面における粘着力の差が７ｃＮ／２５ｍｍ以下であることが好適である。
【００１３】
さらにまた、この場合において、前記フィルムの離型層がプロピレンを主体とする樹脂からなり、その平均表面粗さＳＲａが０．０８〜０．２０μｍであることが好適である。
【００１４】
さらにまた、この場合において、前記フィルムの粘着層がポリオレフィン系エラストマーを含有し、その平均表面粗さＳＲａが０．００５〜０．０２０μｍであることが好適である。
【００１５】
さらにまた、この場合において、前記フィルムロールの巻き芯における粘着層の表面粗さＳＲａ（１）とロール表層における粘着層の表面粗さＳＲａ（２）の差の絶対値が０．００７μｍ以下であることが好適である。
【発明の効果】
【００１６】
本発明によれば、ロール状態で保管される場合にブロッキングが生じにくく、被着体に貼り合せた直後と経時後で粘着力の変化が少なく、しかも粘着フィルムをロール状態で保管する際に保管状態の影響を受けることがなく、ロールの長尺方向で粘着力が安定している粘着フィルムロールを得ることができる。しかも加工適性に優れるという利点を有する。
【図面の簡単な説明】
【００１７】
【図１】測定試料の模式図である。
【発明を実施するための形態】
【００１８】
以下、本発明の粘着フィルムの実施の形態を説明する。
【００１９】
（基材層）
本発明の粘着フィルムロールは、ポリプロピレン系樹脂からなる基材層を必要とし、こ
こで用いるポリプロピレン系樹脂としては、結晶性ポリプロピレン、プロピレンと少量のαオレフィンとのランダム共重合またはブロック共重合体等を挙げることができ、さらに詳しくは、結晶性ポリプロピレン樹脂として、通常の押出成形などで使用するｎ−へプタン不溶性のアイソタクチックのプロピレン単独重合体又はプロピレンを６０重量％以上含有するポリプロピレンと他のα−オレフィンとの共重合体を挙げることができ、このプロピレン単独重合体あるいはプロピレンと他のα−オレフィンとの共重合体を、単独又は混合して使用することができる。
ここで、ｎ−ヘプタン不溶性とは、ポリプロピレンの結晶性の指標である同時に安全性を示すものであり、本発明では、昭和５７年２月厚生省告示第２０号によるｎ−ヘプタン不溶性（２５℃、６０分抽出した際の溶出分が１５０ｐＰｍ以下〔使用温度が１００℃を超えるものは３０ＰＰｍ以下〕）に適合するものを使用することが好ましい態様である。
【００２０】
プロピレンと他のα−オレフィンとの共重合体のα−オレフィン共重合成分としては、炭素数が２〜８のα−オレフィン、例えば、エチレンあるいは１−ブテン、１−ペンテン、１−ヘキセン、４−メチル−１−ペンテンなどのＣ４以上のα−オレフィンが好ましい。
ここで共重合体とは、プロピレンに上記に例示されるα−オレフィンを１種又は２種以上重合して得られたランダム又はブロック共重合体であることが好ましい。
また、メルトフローレート（ＭＦＲ）は、０．１〜１００ｇ／１０ｍｉｎ、好ましくは０．５〜２０ｇ／１０ｍｉｎ、さらに好ましくは、１．０〜１０ｇ／１０ｍｉｎの範囲のものを例示することができる。特に好ましくは３．０〜８．０ｇ／１０ｍｉｎの範囲が好ましい。
【００２１】
本発明の基材層の厚さは、５μｍ以上、１００μｍ以下であることが好ましく、１５μｍ以上、５０μｍ以下であることがさらに好ましい。
被着体への貼り合わせ、剥離等の作業性を考慮した場合、粘着フィルムにはある程度の腰感が必要となる。基材層の厚さが５μｍ未満であると、腰感が弱くなり、シワになったり、取扱い性が悪化するという問題がある。１００μｍ以上であるとコストの点で問題がある。
低コストで良好な取扱い性を得るためには、室温での粘着フィルム全体の弾性率が３００ＭＰａ以上であること好ましい。
これらの物性を満足させるために、基材層にはホモポリプロピレンを使用することが好ましい。ホモポリプロピレンを使用することにより、耐熱性も向上して高温条件下での腰感も良好なものを得ることができる。
【００２２】
基材層に使用する結晶性ポリプロピレンは、市販されているものを使用することで充分な特性を得ることができる。物性としては、融点１５０〜１６５℃、密度０．８８〜０．９２、弾性率１０００〜１８００ＭＰａの範囲のものである。具体的な例としては、住友化学（株）製ＦＬＸ８０Ｅ４、ＷＦ８３６ＤＧ３などがあげられる。
【００２３】
（粘着層）
また、本発明の要件である粘着層に用いる樹脂としては、ポリプロピレン系樹脂からなる層に粘着層を積層する関係上、オレフィン系重合体を用いることが、層間強度を高めたり、剥離後の被着体への粘着層の残存を防ぐ意味から望ましい。
【００２４】
さらに、本発明要件のフィルム特性を満たすためには、粘着層がポリオレフィン系エラストマーを含有することが好ましい。
前記ポリオレフィン系エラストマーを含有させる方法としては、下記（１）あるいは（２）が挙げた樹脂を使用するのが好ましい。
【００２５】
（１）プロピレン単独重合体もしくは少量のエチレンを含むプロピレン−エチレンランダム共重合体のマトリックスにオレフィン系ゴムを微分散させたプロピレン系ブロック共重合体樹脂。オレフィン系ゴムとしては、エチレン−プロピレンランダム共重合体エラストマーが好ましい。このプロピレン系ブロック共重合体樹脂としては、三菱化学（株）製「ゼラスＭＣ７０７」を例示することができる。
（２）プロピレン単独重合体樹脂もしくは少量のエチレンを含むプロピレン−エチレンランダム共重合体樹脂に、オレフィン系エラストマー樹脂を層総重量に対して１５重量％以上、５０重量％以下となるように混合したもの。オレフィン系エラストマー樹脂としては、エチレン−プロピレンランダム共重合体が好ましく、またメルトフローレートは１〜１０ｇ／１０分の範囲のものが好ましい。
【００２６】
また粘着層には、ＳＢＳ、ＳＥＢＳ等のスチレン系エラストマーを、被着体への粘着層の残存が問題とならない程度少量添加しても良い。
【００２７】
本発明の粘着フィルムの粘着層の表面の平均粗さＳＲａは０．０１０μｍ以上０．０３０μｍ以下である必要がある。好ましくは、０．０２５μｍ以下であり、さらに好ましくは、０．０２０μｍ以下であり、特に０．０１５μｍ以下であることが好ましい。
ここで、粘着層の表面の平均粗さＳＲａが０．０３０μｍを超える場合は、被着体と貼りあわせの際に接触面積が減る為、粘着力を下げる原因となり、好ましくない。粘着力を決める要因の一つに、貼り合わされたフィルムの接触しているそれぞれの表面では、物質同士が引き合う力、すなわちファンデルワールス力が働いており、この力が粘着力の源となっている。ここで、接触面積が少ないということは、貼り合わされたフィルム表面と被着体表面の間での引き合う力が少なくなる事を意味し、粘着力を下げることとなるので好ましくないというものである。
また、粘着層表面を出来る限り平面にする必要があり、表面凹凸を形成する様な添加剤は、添加しない様にするのが好ましいといえる。
一方、粘着層の表面の平均粗さＳＲａを０．０１０μｍ未満とする事は、添加剤無添加の無延伸フィルムにおいても事実上困難といえる。
【００２８】
粘着層表面の平滑性を向上させる方法としては、前述のように添加剤を使用しないことの他に、樹脂の相溶性向上、フィルム製造時のロール表面、とくに溶融樹脂を冷却・固化する冷却ロール表面の平滑化、冷却ロール表面温度を下げることなどが挙げられる。
【００２９】
本発明の粘着層の厚さは、１μｍ以上、３０μｍ未満であることが好ましい。
粘着フィルムの厚さが１μｍ未満であると粘着の安定性、強度不足の問題があり、３０μｍ以上であると、フイルムの腰感、ロール状態でのブロッキング等の問題がある。
このとき、粘着力を大きくする場合は、その粘性を考慮し、厚みを大きくするのが好ましい。粘着層の厚みが大きいと、被着体表面の形状に追従しやすくなり、接触面積が大きくしやすく、特に硬めの樹脂を粘着層に用いたときに有効である。
粘着層の厚さは、ブロッキングの点では、２μｍ以上、２０μｍ以下であることが好ましく、さらに２μｍ以上、１５μｍ以下が好ましく、特に２μｍ以上、１０μｍ以下が好ましい。
【００３０】
（離形層）
本発明の粘着フィルムは、粘着層の反対面に離形層を形成するが、こうすることよって粘着フィルム同士を重ねても粘着フィルム同士のブロッキングが少なく、特に粘着フィルムをロール状態で保管した後にもブロッキングが少なく、加工適性に優れる。
この場合、その平均表面粗さＳＲａを０．０５０μｍ以上とするのが好まししい。
しかしながら、単に離形層の粗さを大きくするだけるだけでは、離形層の表面凹凸が粘着層の表面に転写し、粘着力や上述した接着面積が低下したり、被着体に貼り合せた直後と経時後で粘着力の変化が生じさせることから、その平均表面粗さＳＲａを０．２００μｍ以下とするのが好ましい。そうすることで耐ブロッキング性と被着体の保護性能を向上させることができ、且つ透明性の悪化を抑制することが可能となる。
このとき、離形層の表面凹凸は、平均粗さＳＲａで０．１５０μｍ以下となる様な表面にすることが好ましく、さらに０．０６０μｍ以上、０．１３０μｍ以下が好ましく、０．０８０μｍ以上、０．１３０μｍ以下が最も好ましい。
【００３１】
上記のような表面凹凸を形成するには、例えば、シリコーン樹脂やフッ素樹脂からなる層や、ポリプロピレン系樹脂にポリエチレン樹脂やＥＭＭＡ樹脂をブレンドする方法や、シリカ、ＰＭＭＡ等の粒子を混合する方法、プロピレンと他のα−オレフィンとの共重合体、またはこれらの共重合体とプロピレン樹脂とを混合することにより表面凹凸のある層を形成することが出来る。
【００３２】
これらの表面凹凸を形成する方法の中で、シリコーンやＥＭＡＡなどはオレフィン系樹脂との相溶性不良による層間強度不足や、外観異常などの問題がある。また、プロピレン系樹脂に粒子を分散させる方法では、ハンドリング時の粒子の脱落による性能低下や汚れの問題、溶融押出し時の押出機内のフィルター昇圧等の操業面での問題がある。対して、共押出しで他層プロピレンと他のα−オレフィンと共重合体を使用する方法は、前記の問題が無く、品質面、操業面ともに良好なフィルムを得ることが可能である。
この場合、ブロック共重合体を用いることが好ましい。ブロック共重合体を用いることでプロピレンのマトリックスに、共重合体のドメインとの海島構造となり、表面に微細な凹凸が形成される。
離型層に用いる樹脂としては、サンアロマー（株）製「ＰＣ４８０Ａ」、「ＰＣ５２３Ａ」や日本ポリプロ（株）製「ＢＣ３ＨＦ」などのプロピレン−エチレンブロックコポリマーを例示することが出来る。また、これらのプロピレン−エチレンブロックコポリマーに、適量のホモプロピレンポリマーやプロピレン−エチレンランダムコポリマーをブレンドすることで、望ましい表面粗さを得ることができる。
（粘着フィルムロール）
【００３３】
本発明の粘着フィルムロールは、粘着層表面の５０℃における初期の粘着力と２３℃における初期の粘着力の差が１０ｃＮ／２５ｍｍ以下であることが好ましく、特に５ｃＮ／２５ｍｍ未満であることが好ましく、このように高温での粘着力が常温の場合に比べて変化が小さいと、経時での粘着力の変化が少ない。
【００３４】
本願の粘着フィルムロールの粘着力は２３℃において、３〜５０ｃＮ／２５ｃｍの範囲であることが、被着体の保護性能及び剥離性の点から好ましい。粘着力は粘着層の樹脂の非晶性などの制御により、適宜設定可能である、
【００３５】
本発明の粘着フィルムロールは、フィルム製造時の巻き取り方向に対して直行する方向である横方向の厚み変動率が、２．０％以上１０．０％以下の範囲であることが必要であり、好ましくは、７．０％以下であり、さらに好ましくは、５．０％以下である。厚み変動率が１０．０％を超える場合は、被着体に粘着フィルムを加圧貼り付けする際に、場所による圧力のムラが生じ、粘着力を低下させる原因となるので、好ましくない。一方、厚み変動率を２．０％未満に抑えることは、製膜技術的に困難といえる。
【００３６】
本発明の粘着フィルムは、例えば滑剤、ブロッキング防止剤、熱安定剤、酸化防止剤、帯電防止剤、耐光剤、耐衝撃改良剤などの公知の添加剤を必要に応じて含有させたりすることが出来るが、ブリードによる粘着力の阻害を生じるので、極力少ない方が好ましい。
この場合、粘着層表面の低分子量物質を１ｍｇ／ｍ２未満にすることが好ましい。
１ｍｇ／ｍ２以上存在すると粘着層表面と被被着体表面の間に異物が存在する事となり、接触面積を減らし、ファンデルワールス力を低下させる原因となる為、粘着力が低下し好ましくない。添加剤を添加する場合は、高分子型等の添加剤を選択したり、添加方法を検討するなどして、粘着層への移行、転写がない様にすることが必要である。
【００３７】
本願発明の粘着フィルムロールは、上記要件に加えて、その粘着層の樹脂の非晶性などの制御により、粘着力を適宜設定することにより、粘着フィルムロールの巻き芯における粘着力とロール表面における粘着力の差が例えば、初期において７ｃＮ／２５ｍｍ以下であることが好ましく、特に５ｃＮ／２５ｍｍ未満であることが好ましい。
【００３８】
また、本発明の粘着フィルムのヘイズ値は３５％以下の範囲であることが、特に光学用の被着体に使用する場合には好ましい。さらに好ましくは２５％以下である。
【００３９】
本願発明の粘着フィルムの引張り弾性率は、被着体への貼り合せ工程での作業性を考えると縦横両方向とも３００ＭＰａ以上が好ましく、被着体表面への追従性を考慮すると、８００ＭＰａ以下が好ましい。より好ましくは４００から７００ＭＰａである。
【００４０】
本発明の粘着フィルムロールの製造方法は、特に限定されるものではないが、インフレーションフィルム製造装置やＴダイフィルム製造装置を用いて基材層、粘着層をそれぞれ成形後、押出しラミネート法により貼り合せたり、最初から共押し出しにより、多層フィルムを形成しても良い。ここで、好ましい厚み変動率の範囲を得るには、共押出し法により多層フィルムを成形する方法が好ましい。
【００４１】
冷却固化して得られた粘着フィルムロールは、スリット工程を経て所定の幅のロールに下降されるが、そのスリットされたロールの表面硬度は、４００以上７００以下が好ましい。４００未満のでは巻ズレの懸念があり、７００を超えると離形層表面の形状が粘着層表面に転写しやすくなる。また経時での巻姿の安定性の面から５００以上６５０以下がより好ましい。
【実施例】
【００４２】
次に実施例をあげて本発明をさらに説明する。但し、本発明は、その要旨を逸脱しない限り下記の実施例に限定されるものではない。なお、以下の実施例、比較例における物性の評価方法は以下の通りである。
【００４３】
（１）引張弾性率
ＪＩＳ  Ｋ  ７１６２試験方法に準拠して下記の条件にて測定した。
試験片：１Ａ型
つかみ間：１１５ｍｍ
標線間距離：５０ｍｍ
速度：１ｍｍ／ｍｉｎ
測定温度：３０℃，１００℃
【００４４】
（２）表面粗さの測定
（株）小坂研究所製型式ＥＴ−３０ＨＫ、解析装置ＴＤＡ−２１を用いて、離型面、粘着面の次元中心面平均粗さ（ＳＲａ）を次の条件で触針法により測定した。
触針先端曲率半径：０．５μｍ
針圧：２０ｍｇ
測定長：１０００μｍ
縦倍率：５０００倍
測定速度：１００μｍ／ｓ
測定間隔：２μｍ
カットオフ：８０μｍ
【００４５】
（３）粘着性の評価
ＪＩＳ−Ｚ−０２３７（２０００）粘着テープ・粘着シート試験方法に準拠して下記の方法にて測定した。
被着体として、アクリル板（三菱レイヨン（株）製：アクリライト３ｍｍ厚）５０ｍｍ×１５０ｍｍを準備し、試験片として、フィルム製造時の巻き取り方向に２５ｍｍ、それとは直交する方向に１８０ｍｍの試験片を切り出し、質量２０００ｇのゴムロール（ローラ表面のスプリング硬さ８０Ｈｓ、厚さ６ｍｍのゴム層で被覆された、幅４５ｍｍ、直径（ゴム層を含む）９５ｍｍのもの）を用いて、被着体と試験片を５ｍｍ／秒の速さで、１往復させて圧着した。圧着後、温度２３℃、相対湿度６５％の環境下で３０分放置したものを初期とし、２４時間放置したものを経時として、東洋精機社製「テンシロン」（ＵＴＭ−ＩＩＩＬ）を用いて、３００ｍｍ／分の速度で１８０度の角度を保持しながら剥離した際の抵抗値を粘着力［ｃＮ／２５ｍｍ］とした。測定の際は測定試料のつかみ代として厚み１９０μｍサイズ２５ｍｍ×１７０ｍｍのポリエステルシートを準備し、上記、粘着フィルムとアクリル板を圧着した測定試料の粘着フィルム側の端に、のり代１５ｍｍの幅でセロハンテープにて貼り付けて、測定の際のつかみ代とした。測定試料の模式図を図１に示す。測定は一つのサンプルに関して３回実施し、その平均値をそのサンプルの粘着力とした。
【００４６】
（４）フィルムヘイズ
ＪＩＳ−Ｋ−７１０５プラスチックの光学的特性試験方法に準拠して日本電色工業（株）ヘイズメーターＮＤＨ−２０００を用いて測定した。
【００４７】
（５）耐ブロッキング性の評価
粘着フイルムを縦１５０ｍｍ×横５０ｍｍのサイズに切り出し、粘着面と離型面を対向させて重ね合わせた後、２０ｋｇの荷重をかけて４０℃環境下で７日間静置した。その後、処理した粘着フイルムを２５ｍｍ巾×１００ｍｍ長に切り出し、東洋精機製  引張り試験機テンシロンＵＴ−ＩＩＩＬを用いて、速度３００ｍｍ／分の速度で粘着面と離型面間を１８０°剥離した際の抵抗値［ｃＮ／２５ｍｍ］を測定した。
【００４８】
（６）高温ハンドリング性
粘着フィルムを被着体に貼りつけ・剥離するラインを想定した、作業性の評価を下記の方法で実施した。
前述の粘着性評価方法で、サンプルサイズのみＡ４版に変更して、粘着フィルムとアクリル板を貼り合わせた後、１００℃で熱処理を行い、その後に手による剥離性の評価を実施した。
・  貼り合わせ易さ
アクリル板との貼り合わせ時の作業性を評価
○：フィルムに充分な腰があり、容易に貼り合わせが可能。貼り合わせ時にシワや浮きが発生しない。
×：フィルムの腰が弱く、貼り合わせ時にシワ・浮きが発生しやすい。
・  剥離性
○：容易に剥離可能
△：剥離時に僅かにフィルムが変形するが、実用上は問題無い
×：剥離時にフィルムが伸びて剥離が困難。剥離に時間がかかる
【００４９】
（７）フィルムロールの表面硬度
パロテスター（ｐｒｏｃｅｑ製  形式：ｐａｒｏｔｅｓｔｅｒ２）にてフィルムロールの幅方向で５点巻硬度を測定し、その平均値を求めた。
【００５０】
実施例および比較例より得られた結果は表１に示す。
［実施例１］
（基材層の作成）
ホモポリプロピレン樹脂（住友化学社製：ＦＬＸ８０Ｅ４、引張弾性率：１５００ＭＰａ）１００ｗｔ％を６０ｍｍφ単軸押出し機（Ｌ／Ｄ：２２．４）にて溶融押出しして基層とした。
（粘着層の作成）
ポリオレフィン系エラストマー（三菱化学製：ゼラスＭＣ７０７）１００ｗｔ％を４５ｍｍφ２軸押出し機（Ｌ／Ｄ：１９）にて溶融押出しして粘着層とした。
（離型層の作成）
プロピレン−エチレンブロック共重合体（日本ポリプロ製：ＢＣ３ＨＦ）５０ｗｔ％とホモプロピレンポリマー（住友化学製：ＷＦ８３６ＤＧ３）５０ｗｔ％を４５ｍｍφ単軸押出し機（Ｌ／Ｄ：２５）にて溶融押出しして離型層とした。
（フィルムの作成）
基材層、粘着層、離型層それぞれが各押出し機にて溶融された状態のまま、２５０℃の３層Ｔダイ（マルチマニホールド型、リップ幅１２５０ｍｍ、リップギャップ１ｍｍ）内で積層押出しを行った。押出したフィルムを温度２０℃のキャスティングロールへエアーナイフで吹きつけ、１０ｍ／ｍｉｎ速度で引取り、冷却固化して基材層４０μｍ、粘着層５μｍ、離型層５μｍの３種３層未延伸フィルムを得た。
得られたフイルムを、５００ｍｍ幅、５００ｍ、巻き硬度６００のロール状態とした。
ロール巻き芯のフィルム試料は、実施例で得られたフィルムロールを巻き戻し、フィルムロール巻き芯の端部から１０ｍ、フィルム両端部からフィルム幅の１／２の距離を中心に長さ２５０ｍｍ、幅３５０ｍｍのサンプルを長尺方向に連続して３つ切り取り上記のとおり測定する。
ロール表面のフィルム試料は、実施例で得られたフィルムロールを巻き戻し、フィルムロール表面の端部から１０ｍ、フィルム両端部からフィルム幅の１／２の距離を中心に長さ２５０ｍｍ、幅３５０ｍｍのサンプルを長尺方向に連続して３つ切り取り上記のとおり測定し、その平均を求める。
得られたフィルムロールの物性を表１に示す。
このフイルムロールの特性を評価した結果、常温での粘着性を有し、離型層と粘着層間のブロッキングが無く、高温処理時の取扱い性の良好なものであった。
【００５１】
［実施例２］
粘着層の樹脂を、非晶性ＰＰ（住友化学製：タフセレンＨ３５２２Ａ、結晶融解熱量及び結晶化熱量が２８Ｊ／ｇ）５０ｗｔ％とホモポリプロピレン樹脂（住友化学社製：ＦＬＸ８０Ｅ４、引張弾性率：１５００ＭＰａ）５０ｗｔ％とした以外は、実施例１と同様にしてフィルムロールを作製した。フィルムロールの巻硬度は５９０であった。このフイルムロールも、常温での粘着性を有し、離型層と粘着層間のブロッキングが無く、高温処理時の取扱い性の良好なものであった。
【００５２】
［実施例３］
粘着層の樹脂を、ポリオレフィン系エラストマー（三菱化学製：ゼラスＭＣ７０７）７５ｗｔ％と離形層の樹脂を、プロピレン−エチレンブロック共重合体（日本ポリプロスチレン系エラストマー（ＪＳＲ製：ＤＹＮＡＲＯＮ１３２０Ｐ）２５ｗｔ％とした以外は、実施例１と同様にしてフィルムロールを作製した。フィルムロールの巻硬度は６００であった。このフイルムロールも、常温での粘着性を有し、離型層と粘着層間のブロッキングが無く、高温処理時の取扱い性の良好なものであった。
【００５３】
［比較例１］
離形層の樹脂を、プロピレン−エチレンブロック共重合体（日本ポリプロ製：ＢＣ３ＨＦ）１０ｗｔ％とプロピレン−エチレンランダム共重合体（住友化学製：ＷＦ８３６ＤＧ３）９０ｗｔ％とした以外は、実施例１と同様にしてフィルムロールを作製した。フィルムロールの巻硬度は５９０であった。得られたフィルムロールは、巻芯付近でブロッキングを生じた。
【００５４】
［比較例２］
離形層の樹脂を、プロピレン−エチレンブロック共重合体（日本ポリプロ製：ＢＣ３ＨＦ）１００ｗｔ％とした以外は、実施例１と同様にしてフィルムロールを作製した。フィルムロールの巻硬度は５８０であった。得られたフィルムロールの巻芯側では粘着面の表面粗さが高くなり、粘着力が低くなっていた。
【００５５】
［比較例３］
実施例１と同様に未延伸フィルムを得た後に５００ｍｍ幅、５００ｍのフィルムロールとする際、巻張力を高くすることでフィルムロールの巻硬度を７３０とした以外は、実施例１と同様にしてフィルムロールを作製した。得られたフィルムロールの巻芯側では粘着面の表面粗さが高くなり、粘着力が低くなっていた。
【００５６】
【表１】
0005544821.tif 000002
【産業上の利用可能性】
【００５７】
本発明の粘着フィルムは、粘着フィルム同士のブロッキングが少なく、特に粘着フィルムをロール状態で保管した後にもブロッキングが少なく、加工適性に優れ、ロール全長に亘って粘着力が安定しているので、合成樹脂板、化粧合板、金属板および塗装鋼板、また、自動車の焼付け塗装時やプリント基板などの幅広い用途分野に利用することができ、産業界への寄与が大きいものである。
【図１】
0005544821.tif 000003